FR 2519009 A1 19830701 FR 8124396 A 19811229 La présente invention concerne une nouvelle résine aminoplaste cationique son procédé d'obtention et son application au traitement des eaux. Les résines aminoplastes sont très connues et largement utilisées Selon le brevet des Etats-Unis d'Amérique N' 3 377 274, certaines résines aminoplastes cationiques telles que celles décrites dans les brevets des Etats-Unis d'Amérique No 2 345 543 et N O 2 485 079 peuvent être utilisées dans la clarification des eaux peu chargées en matières en suspension Ces résines sont des polymères hydrophiles mélamine- formaldéhyde ou mélamine-urée-formaldéhyde salifiés par un acide Cer- taines résines de composition particulière telles celles décrites dans le brevet français No 2 257 548 présentent une efficacité supérieure. Ces résines aminoplastes salifiées à base de mélamine ou de mélamine et d'urée et de formaldéhyde souffrent, en milieu aqueux acide, d'une stabilité médiocre qui devient nettement mauvaise dès que la température de stockage atteint les températures ambiantes habituelles régnant dans les régions tropicales ou équatoriales Cette instabilité en milieu aqueux acide est bien connue et elle constitue aujourd'hui une des principales entraves à leur développement commercial Diverses solutions ont été proposées pour remédier, plus ou moins partiellement à cet inconvénient majeur Ainsi, le brevet des Etats-Unis d'Amérique N O 4 182 839 propose d'effectuer une méthylation partielle des groupements méthylols d'une résine mélamine- formaldéhyde rendue cationique par condensation avec un dérivé aminé; mais si cette résine modifiée conserve une bonne efficacité dans l'amélioration de la résistance du papier à l'état humideelle n'a par contre aucune action dans le traitement des eaux, comme les exemples compara- tifs donnés ci-après le montreront. Une autre solution enseignée par le brevet des Etats-Unis d'Amérique No 3 645 841 consiste à introduire du glyoxal ou à remplacer le formaldéhyde par du glyoxal. Ces résines aminotriazine-glyoxal ou aminotriazine- glyoxal-formaldéhyde obtenues dans des conditions de p H voisines de la neutralité ne peuvent pas être rendues dispersibles dans l'eau; mais quaternisées avec du diméthylsulfate elles acquièrent une bonne solubilité dans l'eau et deviennent de bons coagulants organiques pour les eaux peu chargées en matières en suspension ou en émulsion (cf brevet français No 2 424 234) Ces résines aminotriazine-glyoxal ou mélamineglyoxal-formaldéhyde quaternisées sont stables dans le temps à la température de 200 C et constituent des coagulants efficaces. On sait aussi que la condensation du formaldéhyde avec les groupements amino et/ou amido est catalysée aussi bien par les acides que par les bases Toutefois, pour éviter des phénomènes de gélification du milieu de condensation, on conduit la condensation aldéhyde-dérivé azoté en milieu alcalin, puis lorsque la condensation est arrivée à un certain stade, on stoppe la condensation par refroidissement et dilution à l'eau Lorsque le dérivé azoté est de la mélamine, et en réalisant cette dilution avec une eau acidifiée, on obtient généralement une résine sous forme cationique dispersible ou soluble dans cette solution aqueuse. L'instabilité en milieu aqueux acide des résines conventionnelles mélamine-formaldéhyde cationiques uti- lisées habituellement dans le traitement des eaux, qui se traduit très souvent sur le plan pratique par une prise en masse progressive de la résine est expliquée par la faculté que présentent les groupements méthylols de former des ponts méthylènes. Or, la Demanderesse a découvert avec étonnement de nouvelles résines aminoplastques cationiques dispersi- bles dans l'eau et possédant d'excellentes propriétés applicatives dans le traitement des eaux associées à une stabilité dans le temps remarquable aussi bien à tempéra- ture ambiante qu'à des températures plus élevées voisines de 500 C Ces nouvelles résines à base de mélamine- formaldéiiyde-glyoxal sont salifiées par un acide minéral ou organique protonique ou par un mélange de ces acides, tel que l'acide chlorhydrique, l'acide orthophosphorique, l'acide formique Si on désigne la mélamine, M, le formaldéhyde, F, le glyoxal, G et l'acide minéral ou orga- nique, AH, la résine selon l'invention présente la compo- sition molaire 1 M/0,1-3 G/2-4 F/0,5-1 AH C'est-à-dire qu'à une mole de mélamine correspond 0,1 à 3 moles de glyoxal, 2 à 4 moles de formaldéhyde et 0,5 à 1 mole d'acide minéral ou organique protonique ou la quantité équivalente d'un mélange de ces acides. Comme mentionné précédemment, les résines mélamine- formaldéhyde-glyoxal connues ne sont pas dispersibles en milieu aqueux acide par suite d'une hydrolyse acide qui se traduit par une baisse significative de la viscosité de ces résines (cf brevet des Etats-Unis d'Amérique N' 3 645 841) Or, la Demanderesse a découvert avec sur- prise qu'en chauffant le mélange des réactifs dans les proportions molaires citées précédemment, elle obtient directement en un seul stade, une résine selon l'invention, malgré que la réaction soit effectuée en permanence à un p H acide compris entre 2 et 5. La présente invention a donc aussi pour objet un procédé de préparation de ces résines. Selon ce procédé, une résine selon l'invention est obtenue à p H acide, compris entre 2 et 5, avantageusement compris entre 3 et 3,5 et à une température de condensa- tion inférieure à 1000 C, avantageusement comprise entre et 800 C, en mélangeant au départ tous les réactifs: la mélamine, le formaldéhyde, le glyoxal et l'acide miné- ral ou organique ou un mélange de ces acides dans une quantité d'eau telle que la concentration initiale des réactifs Co, soit comprise entre 20 et 30 % en poids, avantageusement comprise entre 20 et 25 % en poids. La réaction de condensation est suivie par ana- lyse viscosimétrique du milieu réactionnel avec un tube viscosimétrique à écoulement de coefficient K' voisin de 1 10 3 Lorsque la viscosité du milieu réactionnel atteint la valeur de 35 + 5 centipoises déterminée à 'C sur une prise d'essai amenée à une concentration de % en poids, la condensation est arrêtée par refroi- dissement et dilution avec une quantité d'eau telle cfque la concentration finale en résine exprimée en g pour 100 g soit comprise entre 5 et 20, avantageusement comprise entre 10 et 15 Cette concentration finale en résine est déterminée par chauffage de 1 g d'échantillon durant 1 heure à 140 'C. Selon le procédé de l'invention, les réactifs sont des produits commerciaux techniques et les aldéhydes formaldéhyde et glyoxaljsont utilisés en solution aqueuse tels qu'ils sont habituellement commercialisés L'acide minéral ou organique protonique est généralement choisi parmi les acides suivants: acide chlorhydrique, acide orthophosphorique, acide formique technique, acide acétique pur, acide nitrique. La vitesse réactionnelle est influencée par la Co, le p H et la température Une vitesse réactionnelle compatible avec une production industrielle économique est obtenue en mettant en oeuvre le procédé selon l'in- vention à p H compris entre 3 et 3,5 avec une Co de 20 à 25 % en poids et à une température de 75-800 C. La résine selon l'invention se présente sous forme d'une solution aqueuse opalescente, présentant un p H compris entre 2 et 5, un taux de glyoxal libre déter- miné par polarographie inférieur ou égal à 0,1 % en poids et une viscosité Brookfield déterminée avec un viscosi- mètre Brookfield, modèle RVT, à la vitesse de 100 tours par minute de 50 + 10 centipoises. La résine selon l'invention est stable au stokage aussi bien à la température ambiante qu'à 50 + 50 C Cette stabilité à 500 C est supérieure à 3 mois Si on suit l'évolution de la viscosité Brookfield de la résine selon l'invention en fonction du temps à diverses températures, on observe que cette viscosité est stable à la tempéra- ture ambiante et qu'elle n'est que très faiblement croissante à 500 C Cette excellente stabilité en fonction 2 5 1 9 O 0 9 du temps et de la température est probablement due à la présence du glyoxal dans la résine En effet, on observe que la stabilité de la résine est d'autant meilleure que le taux de glyoxal engagé et combiné est plus élevé. Il est connu d'utiliser des résines aminoplastes cationiques comme coagulants organiques pour des eaux peu chargées en matières en suspension, en émulsion ou en solution Le brevet français No 2 257 548 enseigne que les résultats les meilleurs sont obtenus dans le trai- tement des eaux avec des résines mélamine-formaldéhyde hydrosolubles lorsque certaines conditions sont remplies en ce qui concerne les quantités de formaldéhyde et d'acide utilisées Toutefois, l'utilisation de ces résines parti- culières exige très souvent la détermination préalable du p H des eaux à traiter et, si nécessaire, leur ajustement à une valeur compatible avec le type de résine utilisée, ce qui présente l'inconvénient d'introduire dans les eaux à traiter des électrolytes qui peuvent s'avérer gênants lors de l'emploi de ces eaux Les résines, selon la présente invention, en raison de leur excellente stabilité, ne nécessitent pas ces opérations laborieuses de détermination et d'ajustement du p H des eaux à traiter elles présentent de surcroît, par rapport aux résines aminoplastes connues, une efficacité meilleure lors de leur utilisation avec certaines eaux telles que les eaux riches en sels minéraux dissous comme par exemple l'eau de mer De plus, en mélange avec des coagulants minéraux classiques tels que le polychlorure d'aluminium, le chlorure ferrique, une résine selon l'ihvention développe un effet complémentaire Une composition parti- culièrement intéressante peut être constituée par une proportion principale de la résine selon l'invention dans l'eau et par O à 20 % en poids de chlorure ferrique. Elle peut aussi être utilisée en mélange avec des flocu- lants organiques classiques tels que les copolymères dérivés de l'acrylamide. La présente invention a donc aussi pour objet l'application des résines selon l'invention au traitement des eaux brutes et des eaux résiduaires et plus spéciale- ment aux eaux brutes et résiduaires peu chargées en ma- tières en suspension, en émulsion ou en solution. Selon cette application, on peut faire varier la proportion de résine mélamine-formaldéhyde glyoxal salifiée en fonction des caractéristiques de la solution, de l'émulsion ou de la suspension à traiter ou de la nature ou des caractéristiques de la matière contenue dans celle-ci. En général, la résine selon l'invention est utilisée à des doses exprimées en résine 100 % comprises entre 1 et 500 ppm, de préférence 1 à 20 ppm pour les eaux brutes et 20 à 300 ppm pour les eaux résiduaires. Lorsque d'autres produits sont utilisés conjointement avec la résine selon l'invention, la proportion de résine peut être diminuée ou augmentée en fonction de la nature et de la quantité de ces autres produits. Selon la présente invention, il est possible de précipiter ou de floculer rapidement non seulement les matières dispersées sous forme de suspension ou d'émul- sion mais aussi certaines matières dissoutes dans les eaux à traiter Du fait de son excellente stabilité, la résine selon l'invention peut être utilisée en association avec O à 20 % en poids d'un acide minéral ou organique choisi parmi les acides chlorhydrique, nitrique, ortho- phosphorique, acétique et formique ou leurs mélanges. Une composition avantageuse pour le traitement de cer- taines eaux peut consister en une association d'une propor- tion principale d'une résine selon l'invention et une proportion comprise entre O et 20 % en poids d'acide orthophosphorique. Les exemples et exemples comparatifs ci-après décrivent la présente invention de manière plus précise. Ils sont donnés à titre illustratif et nullement limitatif de l'invention. Exemple 1 On chauffe à 75-80 C, un mélange de: 201 g de glyoxal en solution aqueuse à 40 g % g; 318 g de formaldehyde en solution aqueuse à 52,4 g % g, g de mélamine cristallisée, 75 g d'acide chlorhydrique à 37 g % g, 1187 g d'eau déminéralisée. On suit la condensation par analyse viscosimé- trique à écoulement Lorsqu'on atteint une viscosité de 5 centipoises déterminée à 20 C et à une dilution de 20 g % g avec un viscosimètre du type Oswald de coeffi- cient K' d'environ 0,001, on introduit: 1044 g d'eau déminéralisée puis on refroidit rapidement le milieu réactionnel à 20 C. On obtient ainsi 3 kg de résine de composition molaire M 1/G 1/F 4/HC 1 0,55, présentant une viscosité déter- minée à 20 C avec un viscosimètre Brookfield, modèle RVT, tournant à la vitesse de 100 tours par minute de 50 10 centipoises Cette résine possède un p H = 3, un taux de glyoxal libre de 0,1 g % g déterminé par polarographie, un extrait sec de 12,5 0,5 g % g réalisé par chauffage d'un échantillon de lg durant 1 h à 140 C et une cationicité de 1,6 mèq/g. Exemples 2 à 4 En opérant comme dans l'exemple 1 mais en remplaçant l'aci- de chlorhydrique par divers autres acides on obtient les résines suivantes définies par leurs compositions molaires. M 1 / G 1 / F 4 / HNO 3 0,6 caractéristiques de la résine: p H = 3,15 Viscosité Brookfield, V 100, 20 C = 34 centipoises Cationicité: 1,73 mèq/g extrait sec (lg/lh/140 C): 12,3 g % g M 1 / G 1 / F 4 / HCOOH 0,7 Caractéristiques de la résine: p H: 3,5 Viscosité Brookfield, V 100, 20 C = 29 centipoises Cationicité: 1,44 mêq/g extrait sec (lg/lh/140 C) = 7,3-g % g M 1 / G 1 / F 4 / H 3 PO 4 0,8 Caractéristiques de la résine: p H = 2,35 Viscosité Brookfield, V 100, 20 C = 39 centipoises Cationicité: 1,81 mèq/g extrait sec (lg/lh/140 C): 12,1 g % g Exemple 5 Exemple comparatif - On prépare une résine A comme décrit dans l'exem- ple 1 du brevet des Etats-Unis d'Amérique 4 182 839 Cette résine, de composition molaire MI/F 15/TEA 0,75 / HC 1 0,8 o l'abréviation TEA représente la triéthanolamine, présente un p H de 7,0, une cationicité de 0,83 mèq/g et une viscosité Brookfield, V 1 OO, déterminée à 20 C, de 57 centipoises. Exemple 6 Exemple comparatif - On chauffe à 70-75 C le mélange suivant: ,82 g ( 0,363 mole) de mélamine 81,82 g ( 1,36 mole) de formaldéhyde en solution aqueuse à 50 g % g, ,86 g ( 0,363 mole) d'acide chlorhydrique concentré à 37 g % g, 503,17 g d'eau distillée. Lorsque la viscosité du milieu réactionnel, dé- terminée avec un viscosimètre à écoulement, à 20 C, est voisine de 0,05 poise, on refroidit rapidement le milieu réactionnel et on le dilue ensuite avec 333,33 g d'eau dis- tillée On obtient ainsi 1 kg de résine présentant un ex- trait sec de 7,72 g % g (après séchage durant lh à 140 C), un p H de 1,4, une viscosité Brookfield, déterminée à 200 C, à la vitesse de 100 tours par minute de 20 centipoises et une cationicité mesurée de 2,30 mèq/g Cette résine possède la composition molaire suivante: M 1 / F 3,75/ PC 1 1. Exemple 7 - Une eau résiduaire possédant une demande chimi- que en oxygène, D C O, de 510 mg/1, déterminée selon la norme AFNOR NF T 90-101, est traitée avec diverses quanti- tés soit de résine préparée selon l'exemple 1, soit de 1 9 G 09 chlorure ferrique Après introduction dans l'eau à trai- ter du coagulant en une seule fois, la suspension est agi- tée à 140 tours par minute pendant 3 mn, puis on détermine la turbidité du surnageant après un repos de 20 mn avec un turbidimètre commercial La turbidité mesurée est exprimée en unités N T U appelées aussi quelquefois unités JACKSON. On obtient les résultats suivants en fonction de la dose de coagulant exprimée en ppm de produit sec. On observe aussi que la grosseur des agrégats formés avec la résine selon l'exemple 1 est très supé- rieure à celle obtenue avec le chlorure ferrique. Exemple 8 - On détermine par des essais successifs la dose minimale de coagulant pour obtenir une turbidité de 10 NTU lors du traitement d'une suspension de silice de faible granulométrie (diamètre moyen 0,2 micron, SYTON W 30, com- mercialisé par la Société MONSANTO) à 1,08 g/i (turbidité Dose en ppm Turbidité du surnageant exprimée en unités N T U. Résine selon Chlorure ferrique. exemple 1. 0 80 80 35 17 3 1 0,8 30 260 20 340 14 400 10 de cette suspension après 5 mn d'agitation: 160 NTU) dans les conditions suivantes: préparation d'une solution aqueuse de coagulant par in- troduction de 10 cm 3 de la résine telle quelle dans une fiole jaugée de 100 cm 3 et complètement à 100 cm 3 avec de l'eau potable. introduction de la dose de coagulant en une seule fois dans 500 cm 3 de suspension test. agitation à 50 tours par minute pendant 3 mn, repos ensuite pendant 3 Omn, prélèvement avec précaution de 25 cm 3 de surnageant et détermination de sa turbidité avec un turbidimètre commer- cial, construction de la courbe de turbidité en fonction de la dose de coagulant. En opérant avec la résine préparée selon l'exem- ple 1, présentant un extrait sec de 12,5 g % g, on obtient les résultats suivants: l 30 Pour réduire la turbidité d'une suspension de si- lice de 160 NTU à 10 NTU il faut 0,245 cm 3 de résine prépa- rée selon l'exemple 1 soit 61,2 ppm. Exemple 9 Traitement d'eaux résiduaires de raffinerie contenant 230 ppm d'hydrocarbures. Trubidité mesurée exprimée Dose de coagulant en NTU exprimée en exprimée en cm 3 de la so ppm de ré- lution diluée sine sèche 2 50 30 2,25 56,2 17 2,5 62,5 9 2,75 68,7 9 ll On détermine la teneur en hydrocarbures rési- duels exprimée en ppm, selon la norme AFNOR T 90-203, en fonction du temps exprimé en minutes, d'une solution aqueu- se contenant 230 ppm d'hydrocarbures après introduction de 2,5 ppm exprimés en sec de résine selon l'exemple 1. On obtient les résultats suivants à la tempéra- ture de 20 C. Exemple 10 Test de clarification d'une eau de mer synthétique. On prépare une suspension type "eau de mer" en dispersant dans une eau de ville contenant 30 g/1 de chlo- rure de sodium, 4 g/l de sulfate de sodium anhydre et 0,2 g/1 de bicarbonate de sodium, 2,5 ppm de solice à faible granu- lométrie, diamètre moyen des particules: 0,2 micron (SYTON W 30). de résine tallisé à 1. avec 11,2 lon et un un filtre D'autre part, on prépare une solution acidifiée en ajoutant 80 g d'acide orthophosphorique cris- 98 % à 1 litre de résine préparée selon l'exemple Un échantillon de cette suspension est traité ppm de la solution ci-dessus, puis cet échantil- échantillon témoin non traité sont filtrés -ur à sable à la vitesse de 5 m/h On recueille les Teneur en hydrocarbures Temps en minutes résiduels exprimée en ppm. 0 230 2,5 200 170 7,5 140 110 12,5 80 50 30 éluats correspondants par fraction de 200 cm 3 puis on me- sure la turbidité de chaque fraction avec un turbidimètre commercial. On obtient les résultats suivants: Exemple 11 On prépare une émulsion aqueuse contenant 250 ppm d'huile résiduaire de raffinerie Apres un traitement du- rant lmn avec un appareil ULTRATURAX, puis d'une agitation à 200 tours par minute pendant lmn et à 45 tours par minute pendant 14 mn, on traite divers échantillons de cette émul- sion avec diverses doses de résines à tester Puis, après mn de flottation par de l'eau pressurisée, on mesure la turbidité des échantillons. On obtient les résultats suivants: Turbidité des éluats exprimée en NTU Eluats recueillis Essai Essai témoin 0-200 0,71 0,95 -400 0,47 0,83 400-600 0,34 0,81 600-800 0,25 0,81 800-1000 0,20 0,81 1000-1200 0,17 0,81 1200-1400 0,16 0,81 1400-1600 0,13 0,81 1600-1800 0,12 O,81 1 9 G O 9 Exemple 12 Test de filtration - On prépare une suspension contenant 20 g/l de chlorure de sodium, 5 ppm de silice de faible granulométrie, diamètre moyen des particules: 0,2 microns (SYTON W 30) et 1 ppm de chlore. Cette suspension présente un p H de 7,5 à 8. Ce test consiste à évaluer l'efficacité d'un coa- gulant en mesurant le pourcentage d'élimination des parti- cules de diamètre inférieur à 2 microns, après filtration à la vitesse de 50 m/h sur un filtre à sable de section 38,5 cm 2 possédant une couche filtrante de lm remplie avec du sable de granulométrie moyenne de 0,75 mm Le comptage des particules est réalisé avec un appareil COULTRONIC Le nombre de particules par cm 3 possédant un diamètre inférieur à 2 microns avant traitement et avant filtration est de M= 8600, S= 6150 et après filtration M = 4050, a= 3500. On obtient les résultats suivants Dose de Turbidité mesurée exprimée en NTU résine utilisée Résine Résine Résine Résine Résine exprimée selon selon selon selon selon en ppm exemple exemple exemple exemple exemple *1 2 3 4 5 0,5 65 65 65 65 65 1 40 40 36 42 67 2,5 14 14 10 14 86 7 7 4 8 92 Exemple 13 Pouvoir colmatant On prépare une suspension contenant 20 g/l de chlorure de sodium, 2 ppm de silice de faible granulométrie, diamètre moyen des particules: 0,2 microns (SYTON W 30) et i ppm de chlore Cette suspension présente un p H de 7,5-8,0 et une turbidité de 1 NTU. Ce test consiste à calculer le pouvoir colmatant d'un filtre MILLIPORE 0, 45, de 47 mm de diamètre à travers lequel est filtrée la suspension précédente traitée avec di- verses doses du coagulant à tester Pour ce faire, on chro- nomètre le passage de 500 cm 3 de cette suspension traitée, sous une pression de 2,1 bars, soit Ti le temps initial me- suré exprimé en minutes, puis après une durée de fonctionne- ment de 15 mn pendant lequel la suspension traitée est fil- trée sur ce filtre, on chronomètre de nouveau le passage de 500 cm 3 sous la même pression, soit Tg le temps mesuré ex- primé en minutes Le pouvoir colmatant à la pression de 2,1 bars est donné par l'équation. P 2,1 = 100 ( 1 -Ti / Tg) et le Fouling Index, FI, est calculé par la relation FI = P 2,1 / T ou T représente le temps exprimé en minutes qui sépare la mesure des temps Ti et Tg, soit T = 15. Pourcentage d'élimination des particules Dose de de diamètre inférieur à 2 microns résine uti __,_ ___ __ _ _ _-. isée en ppm Résine selon l'exemple Résine selon l'exemple i 6 0,5 0,75 67 % 1 93-95 % 1,5 94-97 % 2 3 Il va de soi que la présente invention n'a été décrite qu'à titre purement explicatif et nullement limi- tatif et que toute modification utile pourra y être apportée sans sortir de son cadre. Dose de resine Fouling Index Dose de résine utilisée expri-. mée en ppm Résine selon exemple Résine selon exemple 0,5 non mesurable 1 5,6 non mesurable 1 puis 0,5 5,6 REVENDICATIONS 1 Nouvelle résine aminoplaste cationique dis- persible dans l'eau à base de mélamnine, de formaldéhyde et de glyoxal caractérisée par le fait qu'elle est salifiée par un acide minéral ou organique protonique ou par un mé- lange de ces acides choisis parmi les acides chlorhydrique, nitrique, orthophosphorique, acétique, formique, qu'elle contient en proportions molaires pour 1 mole de mélamine, de 2 à 4 moles de formaldéhyde, de 0,1 à 3 moles de glyoxal et de 0,5 à 1 mole d'acide minéral ou organique protonique ou la quantité équivalente d'un mélange de ces acides. 2 Résine selon la revendication 1 caractérisé par le fait qu'elle contient pour 1 mole de mélamine, 4 mo- les de formaldéhyde, 1 mole de glyoxal et 0,55 mole d'acide chlorhydrique. 3 Résine selon la revendication 1 caractérisée par le fait qu'elle contient pour 1 mole de mélamine, 4 mo- les de formaldéhyde, 1 mole de glyoxal et 0,8 mole d'acide orthophosphérique. 4 Procédé de préparation de la résine selon la revendication 1 caractérisé par le fait que l'on fait réa- gir à chaud, à une température inférieure ou égale à 1000 C, à p H acide, compris entre 2 et 5, l'ensemble des consti- tuants de la résine dans les proportions molaires corres- pondantes à 2 à 4 moles de formaldéhydes, 0,1 à 3 moles de glyoxal et 0,5 à 1 mole d'acide minéral ou organique ou la quantité équivalente d'un mélange de ces acides pour 1 mole de mélamine dans une masse d'eau telle que la concentration initiale en réactifs soit comprise entre 20 et 30 g pour 100 g et que lorsque la condensation est parvenue à un certain sta- de déterminée par une valeur de viscosité du milieu réaction- nel de 35 centipoises déterminée sur un échantillon re- froidi et dilué à 20 g pour IO Og, la réaction est arrêtée par refroidissement et dilution à l'eau. 5 Procédé selon la revendication 4 caractérisé par le fait que la réaction de condensation est mise en oeuvre avantageusement à un p H compris entre 3 et 3,5. 6 Procédé selon l'une des revendications 4 et 5 caractérisé par le fait que la condensation est avantageu- sement mise en oeuvre à une température comprise entre 75 et 800 C. 7 Application de la résine selon la revendication 1 au traitement des eaux-brutes et des eaux résiduaires. 8 Application selon la revendication 7 caracté- risée par le fait que la résine aminoplaste cationique est avantageusement utilisée pour le traitement des eaux brutes et des eaux résiduaires peu chargées en matières en suspen- sion, en émulsion et/ou en solution. 9 Application selon la revendication 7 caracté- risée par le fait que la résine aminoplaste cationique est utilisée au traitement d'eaux résiduaires chargées en sels minéraux telle l'eau de mer. Application selon l'une quelconque des revendi- cations 7 à 9 caractérisée par le fait que la résine amino- plaste cationique est utilisée conjointement avec un coagu- lant minéral ou un coagulant organique. 11 Application selon la revendication 10 caracté- risée par le fait que le coagulant minéral est un coagulant à base de chlorure ferrique, 12 Application selon l'une quelconque des revendi- cations 7 à 11 caractérisée par le fait que la résine amino- plaste cationique est utilisée pour des eaux brutes à des doses comprises entre 1 et 20 ppm. 13 Application selon l'une quelconque des revendi- cations 7 à 11 caractérisée par le fait que la résine amino- plaste cationique est utilisée pour des eaux résiduaires à des doses comprises entre 20 et 500 ppm. 14 Composition coagulante aqueuse convenant pour l'application selon l'une quelconque des revendications 7 à 13, caractérisée par le fait qu'elle renferme une proportion principale d'une résine selon l'une des revendications 1 à 3 et une proportion comprise entre O et 20 % en poids d'un acide minéral ou organique choisi parmi les acides chlorhydrique, nitrique, orthophosphorique, acétique et formique ou d'un mélange de ces acides. Composition coagulante selon la revendication 14 caractérisée par le fait que l'acide est l'acide ortho- phosphorique. 16 Composition coagulante convenant pour l'ap- plication selon l'une quelconque des revendications 7 à 13, caractérisée par le fait qu'elle renferme une proportion principale de résine selon l'une des revendications 1 à 3 et une proportion comprise entre O et 20 % de chlorure ferrique.